Lame composite multicouche rigide moulable, électriquement conductrice, insensible à la corrosion, étanche aux gaz et liquides, ladite lame comprenant au moins une couche sèche poreuse (1) comprenant un ensemble de renfort sec (10) et de charges conductrices (11), au moins une couche polymérique (3), et au moins une couche conductrice (2); composée d’une couche polymérique (3) intercalée entre au moins une couche sèche poreuse (1) et une couche conductrice (2), les surfaces des dites couches pouvant, avantageusement comporter des canaux de transfert de gaz ou de fluides (8)(19); la lame étant caractérisée en ce que le polymère thermoplastique pénètre dans l’épaisseur de la couche sèche poreuse, constituant une couche composite (4), et adhère à la couche conductrice, formant une matrice polymérique assurant la liaison entre la couche sèche poreuse et la couche conductrice. Lame composite multicouche, selon la revendication 1, caractérisée en ce que la couche conductrice (2) est une feuille de graphite, un papier carbone, un voile de carbone, un tissu de carbone ou de graphite, un film polymère conducteur, une feuille métallique ou une grille métallique. Lame composite multicouche, selon la revendication 1, caractérisée en ce que la couche sèche poreuse (1) est une couche perméable permettant de laisser un liquide tel qu’une résine, un plastique fondu, ou un gaz tel que de l’air qui seraient injectés ou infusés au travers de la couche le contenant, lors de la constitution de la lame composite. Lame composite multicouche, selon la revendication 1, caractérisée en ce que le renfort de la couche sèche poreuse (1) est un renfort fibreux comme des tissus, des non tissés, des voiles, des nappes, des grilles, des dépôts de fibres ou de préférence des voiles constituées de fibres orientées dans toutes les directions. Lame composite multicouche, selon la revendication 4, caractérisée en ce que les fibres de renfort de la couche sèche poreuse (1) sont des fibres de carbone, de verre, d’aramide ou de céramique, les fibres de carbone étant particulièrement préférées. Lame composite multicouche, selon la revendication 4, caractérisée en ce que le ou les renforts secs fibreux présent(s) dans la couche sèche poreuse a (ont) une masse surfacique comprise dans la gamme allant de 5g/m² à 100g/m². Lame composite multicouche, selon la revendication 1, caractérisée en ce que la couche sèche poreuse (1) est qualifiée de « sèche », car elle comprend une part polymérique représentant au plus 10% de la masse totale de la couche, de préférence de 2% à 6% de la masse totale de la couche, assurant la liaison des fibres de renfort, cette part polymérique ne comprend pas la quantité de polymère ayant pénétré dans la couche sèche. Lame composite multicouche, selon la revendication 7, caractérisée en ce que la part polymérique composant la couche sèche poreuse (1) est un polymère thermoplastique, un polymère comprenant une part thermoplastique, un polymère thermodurcissable ou un mélange de tels polymères. Lame composite multicouche, selon la revendication 1, caractérisée en ce que la charge conductrice de la couche sèche (1) comprend un matériau conducteur choisi dans le groupe constitué de fibres de carbone, de poudre de graphite, de poudre de carbone, des nanotubes de carbone, des nano fibres de carbone, du graphène, de noirs de carbone, de fibres métalliques, de poudres et particules métalliques, et leurs combinaisons. Lame composite multicouche, selon la revendication 1, caractérisée en ce que la charge conductrice, de la couche sèche (1) est présente en une quantité entre 15 % et 60 % en masse, préférentiellement 30% en masse, par rapport à la masse totale de la couche composite renfort-charge-polymère (4). Lame composite multicouche, selon la revendication 9, caractérisée en ce que la taille des particules de charge conductrice (11) (particules de noir de carbone, de poudre de graphite, de poudre de carbone, de poudre métallique ou d’une combinaison de ceux-ci) est inférieure à 100 microns. Lame composite multicouche, selon la revendication 9 et 10, caractérisée en ce que le type et la proportion de la charge conductrice, de la couche sèche poreuse (1) sont choisis de manière à ce que l’ASR (résistance spécifique surfacique) dans l’épaisseur de la lame (5)(4) soit inférieure à 15mΩ.cm². Lame composite multicouche, selon la revendication 1, caractérisée en ce que la couche poreuse sèche (1) présente une épaisseur moyenne inférieure à 0.2mm, de préférence de 0.02mm à 0.1mm, et de préférence égale à 0.05mm. Une lame composite multicouche, selon la revendication 1, caractérisée en ce que la ou les couche(s) polymérique(s) (3) est (sont) une grille, un dépôt de poudre, un dépôt de fibres, un tissu, un non-tissé, un voile, ou de préférence un film. Lame composite multicouche, selon la revendication 1, caractérisée en ce que le polymère de la(des) couche(s) polymérique(s) (3) destiné à former la lame est un thermoplastique ou un thermodurcissable ou un mélange des deux. Lame composite multicouche, selon la revendication 1, caractérisée en ce que le polymère de la(des) couche(s) polymérique(s) (3) représente au moins 30% en masse de la couche composite (4), de préférence de 30% à 70% en masse de la couche composite. Lame composite multicouche, selon la revendication 1, caractérisée en ce que chaque couche polymérique (3) présente une épaisseur inférieure à 0.1mm, de préférence une épaisseur entre 0.01mm à 0.1mm, de préférence une épaisseur moyenne de 0.025mm, les différentes couches polymériques de la composition de la lame pouvant avoir des épaisseurs différentes. Lame composite multicouche, selon la revendication 1, caractérisée en ce que la couche conductrice (2) est liée à la couche composite (4), présente un caractère unitaire et cohérent ; une telle liaison est assurée grâce à la couche polymérique qui assure un collage chimique ou mécanique avec toutes les couches composant la lame composite. Lame composite multicouche selon la revendication 1, caractérisée en ce que ladite lame composite multicouche présente une épaisseur entre 40 microns et 300 microns, préférentiellement entre 50 microns et 150 microns. Lame composite multicouche, selon la revendication 1, caractérisée en ce que la lame est composée de deux couches, ou trois couches, ou plus de trois couches en alternant des couches composites (4) prises en sandwich par des couches conductrices (2). Lame composite multicouche, selon la revendication 1, ayant une forme tridimensionnelle obtenue par moulage par compression, pressage à chaud, calandrage à chaud ou moulage par matrice utilisés pour créer des canaux de transfert de gaz ou de fluides sur les surfaces extérieures de la lame. Lame composite multicouche, selon la revendication 1, caractérisée en ce que la couche composite présente une surface supérieure à la couche conductrice.